ШИХТА ДЛЯ ПОЛУЧЕНИЯ ЦВЕТНОГО СТЕКЛА
MIXTURE FOR PRODUCING COLOURED GLASS

Изобретение относится к области технологии силикатов и касается производства стекла, используемого для изготовления изделий декоративно-художественного назначения, смальты.
Известна шихта для получения цветного стекла, включающая соду, кварцевый песок; диопсидовую породу 25,9-85,0 мас.% (с содержанием примесей не более 15,0 мас.%.
Задачей изобретения является снижение температуры варки стекла.
Технический результат достигается тем, что шихта для получения цветного стекла, включающая соду и кварцевый песок, дополнительно содержит табачную руду при следующем соотношении компонентов, мас.%: сода 25,0-30,0; кварцевый песок 50,0-69,0; табачная руда 1,0-25,0.
2
3
2
2
3
2
2
5
Табачная руда - некондиционная железная руда. Материал имеет состав, мас.%: FeO 50,0-57,0; SiO 17,0-26,0; AlO 3,4-6,7; TiO 0,26-0,43; CaO 1,2-2,7; MnO 0,58-2,27; PO 2,02-2,57.
В таблице приведены составы шихты.
Компоненты
Состав, мас.%:
1
2
3
Сода
25,0
27,5
30,0
Кварцевый песок
50,0
67,5
69,0
Табачная руда
25,0
5,0
1.0
Температура варки стекла, °C
1300-1350
1300-1350
1300-1350
Стекло (различной окраски) может быть получено в стекловаренных печах любой конструкции.
Источник информации
1. SU 1530588, C03C 6/00, 1990.